【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
繊維シートを含んでなる第１の材料であって、該第１の材料が、少なくとも１つの面を被覆するコーティングを有し、該コーティングが、厚さが約０．０５〜約３μｍのヒートシール可能なポリアクリレートを含んでなる、第１の材料と、
第２の材料と
を含んでなるヒートシール可能なパッケージであって、
第１の材料および第２の材料が協働して、物品を収容することができる空隙を形成するように、第１の材料のコーティングされた面の部分を第２の材料にヒートシールすることができる、ヒートシール可能なパッケージ。
【請求項２】
コーティングが、架橋されたポリアクリレートの第１の層と、炭化水素オリゴマー、およびポリアクリレートと炭化水素オリゴマーとの混合物よりなる群から選択される化合物を含んでなる第２の層とを含んでなる請求項１に記載のヒートシール可能なパッケージ。
【請求項３】
コーティングが、架橋された熱硬化性ポリマーの第１の層と、ヒートシール可能な化合物の第２の層とを含んでなり、ヒートシールされると、第１の層と第１の材料との間の接着強度が、３５０．３Ｎ／ｍより大きく、第１の層と第２の層との間の接着強度が、１４０．１〜３５０．３Ｎ／ｍであり、第２の層と第２の材料との間の接着強度が、１７５．１〜３５０．３Ｎ／ｍである請求項１に記載のヒートシール可能なパッケージ。
【請求項４】
第２の材料が不織布である請求項１に記載のヒートシール可能なパッケージ。
【請求項５】
第２の材料がコーティングされたフィルムである請求項１に記載のヒートシール可能なパッケージ。
【請求項６】
第２の材料が熱成形可能なフィルムである請求項１に記載のヒートシール可能なパッケージ。
【請求項７】
第２の材料が剛性の予備成形されたトレイである請求項１に記載のヒートシール可能なパッケージ。
【請求項８】
第２の材料が紙である請求項１に記載のヒートシール可能なパッケージ。
【請求項９】
コーティングが、該繊維シートの繊維を被覆し、該繊維間の隙間空間を実質的に被覆されないままにする請求項１に記載のヒートシール可能なパッケージ。
【請求項１０】
該繊維シートが、フラッシュ紡糸網状フィラメント不織布シート、スパンボンド−メルトブローン−スパンボンド複合シート、および繊維紙よりなる群から選択される請求項１に記載のヒートシール可能なパッケージ。
【請求項１１】
請求項１〜１０のいずれか一項に記載のヒートシール可能なパッケージから製造されたヒートシールされたパッケージ。
【請求項１２】
第１の材料と第２の材料との間のヒートシールのシール強度が、１４０．１〜３５０．３Ｎ／ｍである請求項１１に記載のヒートシールされたパッケージ。
【請求項１３】
少なくとも１つの多孔性不織ウェブを含んでなる気体透過性シート材料であって、フラッシュ紡糸網状フィラメント不織布シート、スパンボンド−フィルム−スパンボンド複合シート、スパンボンド−メルトブローン−スパンボンド複合シート、スパンレースポリエステル／木材パルプ複合シート、および紙よりなる群から選択される、気体透過性シート材料と、その少なくとも１つの面を被覆するポリマーコーティングとを含んでなるコーティングされた多孔性シート材料であって、コーティングされたシート材料の気体透過性が、コーティングのない同等のシート材料の気体透過性に実質的に等しい、コーティングされた多孔性シート材料。
【請求項１４】
該ポリマーコーティングが、該不織ウェブの外面上の繊維上にコーティングされる請求項１３に記載のコーティングされた多孔性シート材料。
【請求項１５】
ポリマーコーティングの厚さが、該不織ウェブの繊維の厚さと同じ程度である請求項１４に記載のコーティングされた多孔性シート材料。
【請求項１６】
ポリマーコーティングの厚さが、該不織ウェブの繊維の厚さより小さい請求項１４に記載のコーティングされた多孔性シート材料。
【請求項１７】
ポリマーコーティングの厚さが、不織ウェブの細孔の直径より小さい請求項１４に記載のコーティングされた多孔性シート材料。
【請求項１８】
ポリマーコーティングが、繊維またはフィラメント間の隙間空間を充填することなく、繊維の形態に適合する請求項１４に記載のコーティングされた多孔性シート材料。
【請求項１９】
コーティングされたシートの気体透過性が、コーティングのない同等のシート材料の気体透過性の６４％以内である請求項１３に記載のコーティングされた多孔性シート材料。
【請求項２０】
コーティングされた多孔性シート材料が、フラッシュ紡糸網状フィラメント不織布シートであり、ポリマーコーティングの厚さが、約０．５マイクロメートル以下である請求項１９に記載のコーティングされた多孔性シート材料。
【請求項２１】
ポリマーコーティングの厚さが、約４５ナノメートルである請求項２０に記載のコーティングされた多孔性シート材料。
【請求項２２】
繊維と繊維間の隙間空間とを含んでなる少なくとも１つの多孔性不織ウェブを含んでなるコーティングされた繊維シートであって、該コーティングされた繊維シートが、フラッシュ紡糸網状フィラメント不織布シート、スパンボンド−フィルム−スパンボンド複合シート、スパンボンド−メルトブローン−スパンボンド複合シート、スパンレースポリエステル／木材パルプ複合シート、および紙よりなる群から選択され、オリゴマー、ポリアクリレート、低分子量（ＭＷ）ポリマー、およびそれらの混合物よりなる群から選択される化合物を含んでなる、該不織ウェブの少なくとも１つの面上のコーティングをさらに含んでなり、コーティングが、繊維を被覆し、隙間空間を実質的に被覆されないままにする、コーティングされた繊維シート。
【請求項２３】
化合物が、ヒドロキシル官能基、エーテル官能基、カルボン酸官能基、アミン官能基、およびスルホン酸官能基で官能基化された、単官能、二官能、および三官能アクリレートよりなる群から選択される架橋された親水性ポリアクリレートである請求項２２に記載のコーティングされた繊維シート。
【請求項２４】
化合物が、架橋された親水性ポリアクリレートと炭化水素オリゴマーとを含んでなる混合物である請求項２２に記載のコーティングされた繊維シート。
【請求項２５】
親水性コーティング上の疎水性コーティングをさらに含んでなる請求項２３に記載のコーティングされた繊維シート。
【請求項２６】
化合物が架橋された疎水性ポリマーである請求項２２に記載のコーティングされた繊維シート。
【請求項２７】
化合物が疎水性炭化水素オリゴマーである請求項２２に記載のコーティングされた繊維シート。
【請求項２８】
化合物がフッ素化アクリレートである請求項２６に記載のコーティングされた繊維シート。
【請求項２９】
化合物が、疎油性フッ素化ポリアクリレートを含んでなり、シートが、６〜１０の撥アルコール性／撥水性と、３〜６の撥油性とを有する請求項２６に記載のコーティングされた繊維シート。
【請求項３０】
疎水性コーティング上の親水性コーティングをさらに含んでなる請求項２６または２７に記載のコーティングされた繊維シート。
【請求項３１】
コーティングが、染料をさらに含んでなる請求項２２に記載のコーティングされた繊維シート。
【請求項３２】
両面に該コーティングを有し、各面が異なった色である請求項３１に記載のコーティングされた繊維シート。
【請求項３３】
コーティングが、帯電防止添加剤をさらに含んでなる請求項２２に記載のコーティングされた繊維シート。
【請求項３４】
コーティングが、抗菌添加剤をさらに含んでなる請求項２２に記載のコーティングされた繊維シート。
【請求項３５】
コーティング厚さが、０．０５〜５マイクロメートルである請求項２２に記載のコーティングされた繊維シート。
【請求項３６】
（ａ）繊維と、繊維間の隙間空間とを含んでなる、フラッシュ紡糸網状フィラメント不織布シート、スパンボンド−フィルム−スパンボンド複合シート、スパンボンド−メルトブローン−スパンボンド複合シート、スパンレースポリエステル／木材パルプ複合シート、および紙よりなる群から選択される繊維基材を選択する工程と、
（ｂ）モノマー、オリゴマー、もしくは低ＭＷポリマー、またはそれらの溶液もしくはスラリーを噴霧化する工程と、
（ｃ）フラッシュ蒸発器内で、モノマー、オリゴマー、または低ＭＷポリマーを気化させる工程と、
（ｄ）実質的に基材の繊維の表面上のみで、蒸気を凝縮する工程と、
（ｅ）凝縮物を凝固させて、コーティングを形成する工程と
を含んでなる方法によって製造されたコーティングされた繊維シートであって、
工程（ｃ）〜（ｅ）が、約１．３３×１０-3〜１．３３×１０-7ｋＰａの真空の環境において実施され、コーティングが、基材の繊維を被覆し、該繊維間の隙間空間を実質的に被覆されないままにする、コーティングされた繊維シート。
【請求項３７】
方法が、酸素と不活性ガスとを含んでなるプラズマで、基材を処理することをさらに含んでなる請求項３６に記載のコーティングされた繊維シート。
【請求項３８】
凝固工程（ｅ）が、ＵＶ放射線の電子ビームで、モノマーまたはオリゴマーを重合させることを含んでなる請求項３６に記載のコーティングされた繊維シート。